КЕРАМИЧЕСКАЯ МАССА
CERAMIC MIXTURE

Изобретение относится к составам керамических масс, которые могут быть использованы для изготовления облицовочной плитки.
Известна керамическая масса, содержащая, мас.%; оксид алюминия 75,0-90,0; диоксид титана 2,0-10,0; фосфат кальция 1,0-5,0; глина 2,0-10,0; бентонит 2,0-10,0 [1].
Задача изобретения состоит в повышении прочности изделий, полученных из керамической массы.
Технический результат достигается тем, что в составе керамической массы, включающей оксид алюминия, глину, бентонит, компоненты находятся при следующем соотношении, мас.%: оксид алюминия 15,0-20,0; глина 40,0-45,0; бентонит 35,0-45,0.
В таблице приведены составы керамической массы.
Компоненты
Состав, мас.%:
1
2
3
Оксид алюминия
15,0
17,5
20,0
Глина
40,0
42,5
45,0
Бентонит
45,0
40,0
35,0
Прочность при сжатии, МПа
не менее 10
не менее 10
не менее 10
В составе керамической массы могут быть использованы глины Часовьярского, Дружковского, Веселовского месторождений; бентониты Огланлинского, Аканского и других месторождений.
2
Глину, бентонит, оксид алюминия дозируют в требуемых количествах. Компоненты размалывают до получения порошков с удельной поверхностью 2000-2500 см/г, смешивают и готовят керамическую массу с влажностью 9-12%. Из керамической массы прессуют изделия требуемой конфигураций, на их поверхность наносят (напыляют) слой глазури и при температуре 1100-1150°С проводят обжиг.
Источник информации
1. BG 42900, C04B 35/10, 1988.